ТЕРМОМЕХАНИЧЕСКАЯ ОБРАБОТКА НИКЕЛЬ-ТИТАНОВЫХ СПЛАВОВ

1. Способ изготовления никель-титанового изделия термомеханической обработкой, включающий:
холодную обработку заготовки из никель-титанового сплава при температуре менее 500°C; и
горячее изостатическое прессование подвергнутой холодной обработке заготовки из никель-титанового сплава.
2. Способ по п. 1, в котором холодную обработку заготовки из никель-титанового сплава выполняют при температуре менее 100°C.
3. Способ по п. 1, в котором холодную обработку заготовки из никель-титанового сплава выполняют при температуре окружающей среды.
4. Способ по п. 1, в котором холодная обработка включает по меньшей мере один метод холодной обработки, выбранный из группы, состоящей из ковки, осадки, вытяжки, прокатки, прессования выдавливанием, пилигримовой прокатки, качания, ковки в обжимах, высадки, чеканки и комбинаций любых из них.
5. Способ по п. 1, в котором холодная обработка включает холодную вытяжку.
6. Способ по п. 1, включающий:
холодную обработку заготовки из никель-титанового сплава в первой операции холодной обработки при температуре окружающей среды;
отжиг подвергнутой холодной обработке заготовки из никель-титанового сплава;
холодную обработку заготовки из никель-титанового сплава во второй операции холодной обработки при температуре окружающей среды; и
горячее изостатическое прессование дважды подвергнутой холодной обработке заготовки из никель-титанового сплава.
7. Способ по п. 6, дополнительно включающий после второй операции холодной обработки и перед горячим изостатическим прессованием подвергание заготовки из никель-титанового сплава:
по меньшей мере одной дополнительной промежуточной операции отжига; и
по меньшей мере одной дополнительной операции холодной обработки при температуре окружающей среды.
8. Способ по п. 6, в котором заготовку из никель-титанового сплава отжигают при температуре в диапазоне от 700°C до 900°C.
9. Способ по п. 1, в котором горячее изостатическое прессование (ГИП) заготовки из никель-титанового сплава выполняют в печи для ГИП, работающей при температуре в диапазоне от 700°C до 1000°C и давлении в диапазоне от 3000 фунтов на кв. дюйм (20,7 МПа) до 50000 фунтов на кв. дюйм (344,7 МПа).
10. Способ по п. 1, в котором горячее изостатическое прессование (ГИП) заготовки из никель-титанового сплава выполняют в печи для ГИП, работающей при температуре в диапазоне от 800°C до 1000°C и давлении в диапазоне от 7500 фунтов на кв. дюйм (51,7 МПа) до 20000 фунтов на кв. дюйм (137,9 МПа).
11. Способ по п. 1, в котором горячее изостатическое прессование (ГИП) заготовки из никель-титанового сплава выполняют в печи для ГИП, работающей при температуре в диапазоне от 800°C до 950°C и давлении в диапазоне от 10000 фунтов на кв. дюйм (69,0 МПа) до 17000 фунтов на кв. дюйм (117,2 МПа).
12. Способ по п. 1, в котором горячее изостатическое прессование (ГИП) заготовки из никель-титанового сплава выполняют в печи для ГИП, работающей при температуре в диапазоне от 850°C до 900°C и давлении в диапазоне от 12000 фунтов на кв. дюйм (82,7 МПа) до 15000 фунтов на кв. дюйм (103,4 МПа).
13. Способ по п. 1, в котором горячее изостатическое прессование (ГИП) заготовки из никель-титанового сплава выполняют в течение по меньшей мере 2,0 часов в печи для ГИП, работающей при температуре в диапазоне от 800°C до 1000°C и давлении в диапазоне от 7500 фунтов на кв. дюйм (51,7 МПа) до 20000 фунтов на кв. дюйм (137,9 МПа).
14. Способ по п. 1, дополнительно включающий перед холодной обработкой горячую обработку заготовки из никель-титанового сплава при исходной температуре заготовки, большей или равной 500°C.
15. Способ по п. 14, в котором горячую обработку выполняют при исходной температуре заготовки в диапазоне от 600°C до 900°C.
16. Способ по п. 14, в котором горячая обработка включает:
горячую ковку слитка никель-титанового сплава при температуре, большей или равной 500°C, с получением биллета из никель-титанового сплава; и
горячую прутковую прокатку биллета из никель-титанового сплава при температуре, большей или равной 500°C.
17. Способ по п. 16, в котором горячую ковку и горячую прутковую прокатку независимо выполняют при исходной температуре заготовки в диапазоне от 600°C до 900°C.
18. Способ по п. 1, в котором изготавливают никель-титановое изделие, выбранное из группы, состоящей из биллета, прутка, бруска, проволоки, трубы, сляба, пластины и листа.
19. Способ по п. 1, в котором:
холодная обработка уменьшает размер и долю площади неметаллических включений в заготовке из никель-титанового сплава; и
горячее изостатическое прессование уменьшает пористость в заготовке из никель-титанового сплава.
20. Способ по п. 1, в котором изготавливают никель-титановое изделие, которое отвечает требованиям к размеру и доле площади по стандарту ASTM F 2063-12.